СПОСОБ СИНТЕЗА ПОЛИ-АЛЬФА-ОЛЕФИНА

1. Способ синтеза поли-альфа-олефина, включающий:
полимеризацию альфа-олефинового мономера в присутствии системы катализатора в условиях проведения полимеризации, где система катализатора содержит катализатор на основе металла группы 13 и 1-галоген-2-метилпропан, где концентрация катализатора на основе металла из группы 13, присутствующего во время проведения полимеризации, составляет от 0,1 до 4,0 мас.% в расчете на совокупную массу реагентов, а концентрация алкилгалогенида, присутствующего во время проведения полимеризации, составляет от 0,5 до 6,0 мас.% в расчете на совокупную массу реагентов.
2. Способ по п.1, где 1-галоген-2-метилпропан выбирают из группы, состоящей из 1-хлор-2-метилпропана, 1-бром-2-метилпропана или 1-иод-2-метилпропана.
3. Способ по п.1, где катализатор на основе металла из группы 13 представляет собой алкилалюминиевое соединение, предпочтительно выбираемое из группы, состоящей из триметилалюминия, триэтилалюминия, диэтил(пропил)алюминия, диэтил(бутил)алюминия, этил(дипропил)алюминия, этил(дибутил)алюминия, трипропилалюминия, триизопропилалюминия и трибутилалюминия.
4. Способ по п.1, где молярное соотношение между металлом в катализаторе на основе металла из группы 13 и галогенидом в алкилгалогениде составляет от 1:2 до 1:16.
5. Способ по п.1, где альфа-олефиновый мономер представляет собой 1-децен.
6. Способ по п.1, где поли-альфа-олефин характеризуется кинематической вязкостью при 100°С в диапазоне от 90 до 2000 сСт.